(57)【要約】  導線束内の止水性に優れた電気電導部品を提供することを課題とする。本発明の電気電導部品は、複数本の導線を有する導線束と、前記導線に付着している第１樹脂と、前記導線束を封止している第２樹脂と、を有しており、前記導線束の軸方向に垂直な断面において、前記導線束の最外接線の内側領域には前記導線、前記第１樹脂が存在しており、前記内側領域内の空洞の合計面積率が２０％以下である。
2018180585.tif 000002
【特許請求の範囲】
【請求項１】
複数本の導線を有する導線束と、
前記導線に付着している第１樹脂と、
前記導線束を封止している第２樹脂と、を有しており、
前記導線束の軸方向に垂直な断面において、前記導線束の最外接線の内側領域には前記導線、前記第１樹脂が存在しており、前記内側領域内の空洞の合計面積率が２０％以下であることを特徴とする電気電導部品。
【請求項２】
前記内側領域の前記導線の合計面積率が８０％以下である請求項１に記載の電気電導部品。
【請求項３】
前記第１樹脂は前記最外接線の外側における最大厚さが０．１ｍｍ以下である請求項１または２に記載の電気電導部品。
【請求項４】
前記導線束の少なくとも一部の区間を被覆している絶縁性の第３樹脂を有する請求項１〜３のいずれかに記載の電気電導部品。
【請求項５】
前記第１樹脂の前記最外接線からの最大厚さは、前記第３樹脂の厚さよりも小さい請求項４に記載の電気電導部品。
【請求項６】
前記導線の少なくとも一部は互いに接合している請求項１〜５のいずれかに記載の電気電導部品。
【請求項７】
前記第１樹脂は、ポリエステル系樹脂、ウレタン系樹脂、エポキシ系樹脂、およびアクリル系樹脂よりなる群から選ばれる１種以上である請求項１〜６のいずれかに記載の電気電導部品。
【請求項８】
前記第２樹脂は、ポリエステル系樹脂、ポリアミド系樹脂、およびポリオレフィン系樹脂よりなる群から選ばれる１種以上である請求項１〜７のいずれかに記載の電気電導部品。
【請求項９】
請求項１〜８のいずれかに記載の電気電導部品を有するワイヤーハーネス。
【発明の詳細な説明】
【技術分野】
【０００１】
本発明は、電気電導部品およびワイヤーハーネスに関する。
【背景技術】
【０００２】
従来、バイクや自動車等の車両には、絶縁電線を有するワイヤーハーネスが設置されている。複数の絶縁電線束を一括するために絶縁電線の絶縁層を部分的に剥いで導線を露出させて、この露出部の導線を溶接、圧着等により接合する場合がある。また露出部の導線を金属端子と接合する場合もある。このような場合、露出部の導線から絶縁電線内に水が浸入したり漏電するという問題があった。これらの問題を解決するために露出部の導線を樹脂で封止する技術が知られている。【０００３】
特許文献１には、被覆電線と金属端子の接続部がモールド樹脂の内部に埋設されており、電線内部への水の浸入を防ぐためにシリコーン系接着剤からなる防水層を接続部に形成したワイヤーハーネスが開示されている。
【先行技術文献】
【特許文献】
【０００４】
【特許文献１】特開２０１６−１２６９８１号公報
【発明の概要】
【発明が解決しようとする課題】
【０００５】
特許文献１では、被覆電線と金属端子の接続部にシリコーン系接着剤からなる防水層を形成しているが、導線束の内部の空洞を伝う水の止水性までは検討されておらず、モールド部や防水層が劣化する等して導線束まで水が浸入した場合に十分に止水できるとは言えない。【０００６】
本発明は、上記事情に鑑みてなされたものであり、その目的は導線束内の止水性に優れた電気電導部品を提供することにある。
【課題を解決するための手段】
【０００７】
本発明の構成は以下のとおりである。
［１］複数本の導線を有する導線束と、前記導線に付着している第１樹脂と、前記導線束を封止している第２樹脂と、を有しており、前記導線束の軸方向に垂直な断面において、前記導線束の最外接線の内側領域には前記導線、前記第１樹脂が存在しており、前記内側領域内の空洞の合計面積率が２０％以下であることを特徴とする電気電導部品。
［２］前記内側領域の前記導線の合計面積率が８０％以下である上記［１］に記載の電気電導部品。
［３］前記第１樹脂は前記最外接線の外側における最大厚さが０．１ｍｍ以下である上記［１］または［２］に記載の電気電導部品。
［４］前記導線束の少なくとも一部の区間を被覆している絶縁性の第３樹脂を有する上記［１］〜［３］のいずれかに記載の電気電導部品。
［５］前記第１樹脂の前記最外接線からの最大厚さは、前記第３樹脂の厚さよりも小さい上記［４］に記載の電気電導部品。
［６］前記導線の少なくとも一部は互いに接合している上記［１］〜［５］のいずれかに記載の電気電導部品。
［７］前記第１樹脂は、ポリエステル系樹脂、ウレタン系樹脂、エポキシ系樹脂、およびアクリル系樹脂よりなる群から選ばれる１種以上である上記［１］〜［６］のいずれかに記載の電気電導部品。
［８］前記第２樹脂は、ポリエステル系樹脂、ポリアミド系樹脂、およびポリオレフィン系樹脂よりなる群から選ばれる１種以上である［１］〜［７］のいずれかに記載の電気電導部品。
［９］上記［１］〜［８］のいずれかに記載の電気電導部品を有するワイヤーハーネス。
【発明の効果】
【０００８】
本発明によれば、上記構成により、導線束内の止水性に優れた電気電導部品を提供することができる。
【図面の簡単な説明】
【０００９】
【図１】図１（ａ）は、第１の実施形態の電気電導部品の平面図を示す。図１（ｂ）は、第２樹脂の図示を省略し、第１樹脂については輪郭のみ図示した図１（ａ）の平面図を示す。図１（ｃ）は、図１（ａ）のＢ−Ｂ断面図を示す。
【図２】図２（ａ）は、第２の実施形態の電気電導部品の平面図を示す。図２（ｂ）は、第２樹脂の図示を省略し、第１樹脂については輪郭のみ図示した図２（ａ）の平面図を示す。図２（ｃ）は、図２（ｂ）の側面図を示す。図２（ｄ）は、図２（ａ）のＢ−Ｂ断面図を示す。
【発明を実施するための形態】
【００１０】
本発明者らは、導線束内の止水性に優れた電気電導部品を提供するために、鋭意検討した。その結果、複数本の導線を有する導線束と、上記導線に付着している第１樹脂と、上記導線束を封止している第２樹脂と、を有しており、上記導線束の軸方向に垂直な断面において、上記導線束の最外接線の内側領域には上記導線、上記第１樹脂が存在しており、上記内側領域内の空洞の合計面積率が２０％以下である電気電導部品であれば所期の目的が達成できることを見出し、本発明を完成した。
【００１１】
以下、例を挙げて本発明をより具体的に説明するが、本発明はもとより下記例によって制限を受けるものではなく、前・後記の趣旨に適合し得る範囲で適宜に変更を加えて実施することも勿論可能であり、それらはいずれも本発明の技術的範囲に包含される。
【００１２】
（第１の実施形態）
図１（ａ）は、第１の実施形態の電気電導部品の平面図を示す。図１（ｂ）は、第２樹脂の図示を省略し、第１樹脂については輪郭のみ図示した図１（ａ）の平面図を示す。図１（ｃ）は、図１（ａ）のＢ−Ｂ断面図を示す。図１（ｃ）の破線は、導線束の最外接線を示す。
【００１３】
図１（ａ）、（ｂ）に示す通り、電気電導部品１０は、複数本の導線４を有する導線束５と、導線４に付着している第１樹脂１と、上記導線束５を封止している第２樹脂２とを有している。更に、図１（ａ）、（ｃ）に示す通り、導線束５の軸方向Ａに垂直な断面（以下、Ｂ−Ｂ断面と呼ぶ場合がある）において、導線束５の最外接線の内側領域７（以下、内側領域７と呼ぶ場合がある）には導線４、第１樹脂１が存在しており、内側領域７内の空洞６の合計面積率は２０％以下に制御されている。
【００１４】
本発明における最外接線とは、導線束５の軸方向Ａに垂直な断面において、複数の導線４を囲むようにして複数の導線４と外接する接線であって、最短のものをいう。
【００１５】
本発明は、Ｂ−Ｂ断面において、内側領域７に対する内側領域７内の空洞６の合計面積率を２０％以下に制御している点に最大の特徴がある。通常、複数の導線４間には空洞が存在するが、本発明では導線４間に第１樹脂１を付着させて空洞６の合計面積率を２０％以下に低減している。これにより導線束５内に侵入した水を止水し易くすることができる。空洞６の合計面積率は、好ましくは９％以下、より好ましくは５％以下、更に好ましくは２％以下、更により好ましくは１％以下、特に好ましくは０．１％以下、最も好ましくは０％である。
【００１６】
なお内側領域７内の空洞６の合計面積率（％）は、下記式により求められる。
内側領域７内の空洞６の合計面積率（％）＝内側領域７内の空洞６の合計面積／内側領域７の面積
各合計面積は、例えば、導線束５の軸方向Ａの第３樹脂３の端部から１ｃｍ離れた位置において、軸方向Ａに垂直に封止部９を切断し、断面を研磨して光学顕微鏡（倍率５０倍）でその断面を観察し、写真撮影して、その写真を画像解析することにより求めることができる。
【００１７】
またＢ−Ｂ断面において、内側領域７に対する内側領域７の導線４の合計面積率は８０％以下であることが好ましい。導線４の合計面積率を８０％以下とすることにより、導線４の１本あたりの第１樹脂１の付着量を多くすることができ、止水性を向上し易くすることができる。より好ましくは７０％以下、更に好ましくは６０％以下である。一方、導線４の合計面積率を２０％以上とすることにより、第１樹脂１に亀裂が生じたときに亀裂の伝播を抑制し易くすることができる。好ましくは２０％以上、より好ましくは４０％以上、更に好ましくは５０％以上である。
【００１８】
第１樹脂１は、導線に付着できるものであれば特に限定されず、例えばポリエステル系樹脂、ウレタン系樹脂、エポキシ系樹脂、およびアクリル系樹脂よりなる群から選ばれる１種以上が挙げられる。これらは封止に用いられる第２樹脂２との接着性が良くなり易いため好ましい。このうちポリエステル系樹脂がより好ましい。
【００１９】
ポリエステル系樹脂は、カルボン酸成分と水酸基成分とを反応させて形成されるものである。カルボン酸成分は、例えばテレフタル酸、イソフタル酸、アジピン酸、セバシン酸、ナフタレンジカルボン酸等が挙げられる。水酸基成分は、エチレングリコール、１，４−ブタンジオール、ジエチレングリコール、ネオペンチルグリコール、シクロヘキサンジメタノール等が挙げられる。
【００２０】
ウレタン系樹脂は、水酸基成分（プレポリマー）と、イソシアネート化合物（硬化剤）を反応させて形成されるものである。水酸基成分は、例えば、ポリエステルポリオール、ポリカプロラクトンポリオール、ポリエーテルポリオール、ポリアルキレンポリオール、ポリカーボネートポリオール等が挙げられる。イソシアネート化合物は、トリメチレンジイソシアネート（ＴＤＩ）、ヘキサメチレンジイソシアネート（ＨＤＩ）、ジフェニルメタンジイソシアネート（ＭＤＩ）、イソホロンジイソシアネート（ＩＰＤＩ）、キシリレンジイソシアネート（ＸＤＩ）等のジイソシアネート等が挙げられる。
【００２１】
エポキシ系樹脂は、１分子中にエポキシ基を２以上有するプレポリマーと、各種硬化剤を反応させて形成されるものである。プレポリマーは、例えば、グリシジルエーテル型エポキシ樹脂、水添ビスフェノールＡ型エポキシ樹脂、グリシジルエステル型エポキシ樹脂、グリシジルエーテル型エポキシ樹脂、脂環族エポキシ樹脂、これらをアルキルフェノールや脂肪酸により変性させた変性エポキシ樹脂、ノボラック型エポキシ樹脂等が挙げられる。硬化剤は、例えば、フェノール系化合物、脂肪族アミン、脂環族アミン、芳香族ポリアミン、ポリアミド、脂肪族酸無水物、脂環族酸無水物、芳香族酸無水物、ジシアンジアミド、有機酸ジヒドラジド、三フッ化ホウ素アミン錯体、イミダゾール類及び第３級アミンが挙げられる。
【００２２】
アクリル系樹脂は、アクリル系モノマーを重合させて形成されるものである。アクリル系モノマーとして、アクリル酸、メタクリル酸、アクリル酸メチル、アクリル酸エチル、アクリル酸イソプロピル、アクリル酸ｎ−ヘキシル、アクリル酸ブチル、アクリル酸２エチルヘキシル、アクリル酸４ヒドロキシブチル、アクリル酸ヒドロキシプロピル、メタクリル酸メチル、メタクリル酸エチル、メタクリル酸イソプロピル、メタクリル酸ブチル、メタクリル酸ｎ−ヘキシル、メタクリル酸ラウリル、メタクリル酸２ヒドロキシエチル、メタクリル酸４ヒドロキシブチル、メタクリル酸ヒドロキシプロピル等が挙げられる。
【００２３】
第１樹脂１には、硬化触媒が含まれていてもよい。硬化触媒は例えば、スズ、アミン、ビスマス等が挙げられる。
【００２４】
第１樹脂１は、導線束５の最外接線の外側における最大厚さ（以下、第１樹脂１の最大厚さと呼ぶ）が０．１ｍｍ以下であることが好ましい。第１樹脂１の最大厚さが０．１ｍｍ以下であることにより、第１樹脂１と第２樹脂２との接触面積を低減することができ、その接触面における空隙の発生を防止し易くすることができる。第１樹脂１の最大厚さは、より好ましくは０．０８ｍｍ以下、更に好ましくは０．０５ｍｍ以下である。一方、第１樹脂１の最大厚さを０．００１ｍｍ以上とすることにより、導線束５の外側からの水の浸入を防止し易くすることができる。第１樹脂１の最大厚さは、より好ましくは０．０１ｍｍ以上、更に好ましくは０．０２ｍｍ以上である。
【００２５】
第２樹脂２は、導線束５を封止するものである。これにより導線束５への水の侵入を防止し易くすることができる。第２樹脂２は、導線束５を射出成形等により封止できるものであれば特に限定されず、熱可塑性樹脂と熱硬化性樹脂のいずれも用いることができる。第２樹脂２は、第１樹脂１との接着性を考慮すると、ポリエステル系樹脂、ポリアミド系樹脂、およびポリオレフィン系樹脂よりなる群から選ばれる１種以上が好ましい。このうちポリエステル系樹脂がより好ましい。
【００２６】
ポリエステル系樹脂は、上述の通りカルボン酸成分と水酸基成分とを反応させて形成されるものである。ポリエステル系樹脂として、ポリエチレンテレフタレート、ポリブチレンテレフタレート、ポリエチレンナフタレート、ポリ（１，４−シクロヘキサンジメチレンテレフタレート）等が挙げられる。市販品としてバイロショット（登録商標、東洋紡株式会社製）が挙げられる。バイロショットは、低圧でも射出することができるため、射出成形時の導線束５の損傷を抑制し易くすることができる。そのためにバイロショットが特に好ましい。バイロショットとして、例えばバイロショット（登録商標）ＧＭ−９５５シリーズ、ＧＭ−９６０シリーズ等が挙げられる。
【００２７】
ポリアミド系樹脂とは、分子中にアミド結合を有する高分子である。ポリアミド系樹脂として、例えばナイロン６，６、ナイロン６，９、ナイロン６，１０、ナイロン６，１２、ナイロン６、ナイロン１２、ナイロン１１、ナイロン４，６等が挙げられる。
【００２８】
ポリオレフィン系樹脂とは、エチレン、プロピレン、ブテン等のオレフィン類の単重合体もしくは共重合体、またはこれらのオレフィン類と共重合可能な単量体成分との共重合体である。ポリオレフィン系樹脂として、ポリエチレン、ポリプロピレン、エチレン−酢酸ビニル共重合体、エチレン−アクリル酸エチル共重合体、エチレン−アクリル酸共重合体、エチレン−メタクリル酸メチル共重合体、エチレン−α−オレフィン共重合体、エチレン−プロピレン共重合体、エチレン−ブテン共重合体等が挙げられる。
【００２９】
第２樹脂２の特性を損なわない範囲で、従来の各種添加剤を添加することができる。添加剤として、シリカ、タルク等の充填剤；酸化アンチモン、水酸化アルミ、水酸化マグネシウム等の難燃剤；フタル酸エステル、アジピン酸エステル等の可塑剤；ポリエチレンワックス、シリコーンオイル等の離型剤；カルボジイミド等の加水分解抑制剤等が挙げられる。これらの添加剤は、その一種のみを単独で用いてもよく、二種以上を組み合わせて用いてもよい。添加剤の含有量は、第２樹脂２：１００質量部中、おおよそ０．１質量部以上、５０質量部以下であることが好ましい。より好ましくは１質量部以上、３０質量部以下、更に好ましくは５質量部以上、２０質量部以下である。
【００３０】
図１（ａ）、（ｃ）に示す通り、第１の実施形態では第２樹脂２により封止されている封止部９の形状は円柱であるが、形状は特に限定されない。導線束５の軸方向Ａに垂直な断面における封止部９の形状は、円形、楕円形、３角形や４角形などの多角形が挙げられる。また軸方向Ａに封止部９の断面形状が異なっていてもよい。このように封止部９の形状は様々であるため、様々な場所に収容することができる。
【００３１】
図１（ｂ）に示す通り、導線４の一部は互いに接合しており接合部１１を形成していることが好ましい。これにより電気的導通をとることができる。接合方法は、公知の方法である溶接、圧着等を行えばよい。
【００３２】
電気電導部品１０は、導線束５の少なくとも一部の区間を被覆している絶縁性の第３樹脂３を有していることが好ましい。導線束５は、絶縁性の第３樹脂３で被覆されることにより絶縁電線を形成することができる。
【００３３】
第３樹脂３は、絶縁性の樹脂であれば特に限定されないが、絶縁電線の絶縁層に用いられるポリ塩化ビニル、ポリエチレン、及びポリプロピレンよりなる群から選ばれる１種以上の樹脂が好ましい。このうちポリ塩化ビニルがより好ましい。
【００３４】
第３樹脂３を有する場合、第１樹脂１の最大厚さは、第３樹脂３の厚さよりも小さいことが好ましい。これにより第２樹脂２により封止されている封止部９のサイズを小さくし易くすることができる。
【００３５】
第３樹脂３の厚さは、０．２ｍｍ以上、５．０ｍｍ以下であることが好ましい。０．２ｍｍ以上とすることにより、漏電を防止し易くすることができる。より好ましくは０．５ｍｍ以上、更に好ましくは０．８ｍｍ以上である。一方、５．０ｍｍ以下とすることにより、第１樹脂１や第２樹脂２との接触面積を低減することができ、その接触面における空隙の発生を防止し易くすることができる。より好ましくは２．０ｍｍ以下である。
【００３６】
導線４の素材は、特に限定されないが、銅、銅合金、アルミニウム、銀、またはこれらを金メッキ、錫メッキしたもの等が挙げられる。
【００３７】
（第２の実施形態）
図２（ａ）は、第２の実施形態の電気電導部品の平面図を示す。図２（ｂ）は、第２樹脂の図示を省略し、第１樹脂については輪郭のみ図示した図２（ａ）の平面図を示す。図２（ｃ）は、図２（ｂ）の側面図を示す。図２（ｄ）は、図２（ａ）のＢ−Ｂ断面図を示す。なお、第１の実施形態の電気電導部品と同様の構成要素には同一番号を記し、その説明を省略する。
【００３８】
図２（ｂ）、（ｃ）に示すように、導線束５は金属端子８と接続していてもよい。金属端子８の形状は特に限定されないが、図２（ｂ）、（ｃ）に示すようにリング状部８ａ、突起部８ｂ、本体部８ｃを有していてもよい。リング状部８ａはリング状に形成されおり、突起部８ｂはＵ字型に形成されており、本体部８ｃは直方体形状に形成されている。このような金属端子８と導線束５を接続することにより、電気電導部品１０を所望の場所に固定し易くすることができる。また金属端子８や第２樹脂２の形状を変えてコネクタを形成してもよい。
【００３９】
導線束５と金属端子８の接合方法は、特に限定されないが公知の方法である溶接、圧着等を行えばよい。また、図示していないが、金属端子８の本体部８ｃをかしめて導線束５を固定してもよい。
【００４０】
図２（ａ）〜（ｄ）に示すように、電気電導部品１０は、必ずしも複数の導線束５を有する必要はなく、導線束５を一束だけ有していてもよい。
【００４１】
また図２（ａ）、（ｄ）に示す第２樹脂２により封止されている封止部の形状は、異なる大きさの６角柱を組み合わせた形状であるが、このように封止部を複雑な形状に形成してもよい。
【００４２】
電気電導部品１０は、例えばワイヤーハーネスの結束部やコネクタとして用いることができる。すなわち、本発明には上記電気電導部品を有するワイヤーハーネスも含まれる。
【００４３】
次に、本発明の実施の形態における電気電導部品の製造方法について説明する。
【００４４】
第１の実施形態の場合、絶縁電線の絶縁膜（第３樹脂３）の一部を除去して、露出させた導線４に第１樹脂１を付着させて、次いで第２樹脂２で導線束５を封止することにより電気電導部品１０が得られる。
【００４５】
第２の実施形態の場合、絶縁電線の絶縁膜（第３樹脂３）の一部を除去して、導線４と金属端子８を接合した後、導線４に第１樹脂１を付着させて、次いで第２樹脂２で導線束５を封止することにより電気電導部品１０が得られる。
【００４６】
第１樹脂１を導線４に付着させる方法は特に限定されないが、液状の第１樹脂１、または第１樹脂１を形成するモノマー、プレポリマー、必要に応じて硬化剤、硬化触媒等を含む液体（以下、処理液と呼ぶ）を導線４に塗布する方法や、導線４を処理液に浸漬する方法が挙げられる。
【００４７】
処理液は、２３℃における粘度が０．１ポイズ以上、３００ポイズ以下であることが好ましい。処理液の粘度を３００ポイズ以下とすることにより、第１樹脂１を導線束５内に充填し易くすることができ、空洞６の合計面積率を２０％以下に制御し易くすることができる。より好ましくは５０ポイズ以下、更に好ましくは３０ポイズ以下である。一方、粘度を０．１ポイズ以上とすることにより、導線４に付着させ易くすることができる。より好ましくは１ポイズ以上、更に好ましくは１０ポイズ以上である。粘度は、例えばＪＩＳ  Ｋ７１１７−１に記載の方法に基づき測定することができる。
【００４８】
処理液には、汎用されている低沸点の溶剤を用いることができる。低沸点の溶剤は、例えば、メチルエチルケトン、トルエン等が挙げられる。溶剤は処理後に自然乾燥、風乾、ドライヤー、オーブン等で揮発させればよい。
【００４９】
第２樹脂２で導線束５を封止する方法は、例えば射出成形が挙げられる。具体的には、第１樹脂１を付着させた導線４を金型内に設置して、溶融樹脂を金型内に射出する射出成形を行えばよい。射出成形機として、例えば、日精樹脂工業社製の射出成形機ＴＨＸ５Ｓ１ＶＮが挙げられる。
【００５０】
射出成形温度（ノズル温度）は、１８０℃以上、２３０℃以下であることが好ましい。１８０℃以上とすることにより、溶融樹脂を射出し易くなる。更にこれにより、第１樹脂１が熱硬化性樹脂の場合、第１樹脂１を硬化し易くすることができる。一方、成形温度を２３０℃以下とすることにより溶融樹脂の分解や変色を抑制し易くなる。
【００５１】
射出圧力は、０．０５ＭＰａ以上、５０ＭＰａ以下であることが好ましい。５０ＭＰａ以下とすることにより、射出時の導線束５の動きを抑制することができ、損傷を抑制し易くすることができる。一方、射出圧力を０．０５ＭＰａ以上とすることにより、溶融樹脂を充填し易くすることができる。なお、溶融樹脂としてバイロショットを用いる場合は、０．１ＭＰａ以上、３０ＭＰａ以下の低い射出圧力で成形することができる。
【００５２】
第２樹脂２の射出後の保圧時間、金型温度は、金型や樹脂の種類等によっても異なり、特に限定されるものではないが、好ましくは２０秒以上、５分以下、好ましくは２０℃以上、２３０℃以下である。
【００５３】
なお特許文献１の実施例において、防水層の接着剤として用いられている１成分加熱硬化型シリコーン接着剤のモメンティブ社製「ＴＳＥ３２２」、「ＴＳＥ３２１２」は、それぞれ２３℃における粘度が１１００ポイズ、２８００ポイズであり、これらを用いた場合には、導線束５の最外接線の内側領域７内の空洞６の合計面積率は２０％を超えたことを確認している。
【００５４】
本願は、２０１７年３月３１日に出願された日本国特許出願第２０１７−０７２３８３号に基づく優先権の利益を主張するものである。２０１７年３月３１日に出願された日本国特許出願第２０１７−０７２３８３号の明細書の全内容が、本願に参考のため援用される。
【符号の説明】
【００５５】
１    第１樹脂
２    第２樹脂
３    第３樹脂
４    導線
５    導線束
６    空洞
７    最外接線の内側領域
８    金属端子
８ａ  リング状部
８ｂ  突起部
８ｃ  本体部
９    封止部
１０  電気電導部品
１１  接合部
Ａ    軸方向
【図１】
2018180585.tif 000003
【図２】
2018180585.tif 000004
【国際調査報告】
2018180585.tif 000005
2018180585.tif 000006